(57)【要約】【課題】  有機色素で構成された２層の記録層を有する光情報記録媒体として２Ｐ法で作成する場合、第2記録層がこれと接している中間樹脂転写層との間で反応し、記録層の劣化が生じるため、バッファー層を設けることが有効であるが、バッファー層の種類によっては、光情報記録媒体としての十分な特性が得られなくなる場合がある。【解決手段】  中間樹脂層の屈折率を1.5に設定し、さらにバッファー層の屈折率を1.5、且つ、20nm以下の厚さを有する誘電体とすることで、耐久性と記録再生特性に優れた特性が得られる。【選択図】 図１
2009048710.tif 000002
【特許請求の範囲】
【請求項１】
青色レーザ照射により光吸収率が低下する有機色素を含む２層の記録層を有する光情報記録媒体であって、一方の面側が、記録光又は再生光が入射される光入射側とされ、前記光入射面側から順に、透明基板、第1の記録層、半透明反射膜、中間樹脂転写層、バッファー層、第2の記録層、反射層、接着層、ダミー基板を備えており、前記中間樹脂転写層の屈折率が
1.5で、前記バッファー層の屈折率が1.5の誘電体で、且つ、20nm以下の厚さを有することを特徴とする光情報記録媒体。
【請求項２】
前記バッファー層が、珪素を含む酸化物、窒化物、炭化物、あるいはこれらの混合物からなる誘電体であることを特徴とする請求項１記載の光情報記録媒体。
【発明の詳細な説明】
【技術分野】
【０００１】
本発明は、光情報記録媒体に関し、より詳しくは、青色レーザによる情報の記録再生を可能とした光情報記録媒体に関する。
【背景技術】
【０００２】
従来より、文字、図形等のデータを記録し再生可能な光情報記録媒体として、ＣＤ−Ｒ／ＣＤ−ＲＷ等が知られている。また、ＣＤ（コンパクトディスク）に比べて数倍の記録容量を有するＤＶＤ（デジタル多用途ディスク）が、映画等の画像や音声等の情報を記録した情報記録媒体として、広く使用されているようになっている。このＤＶＤには、ユーザ側で情報の記録を１回に限り行えるＤＶＤ−Ｒ（追記型のデジタル多用途ディスク）や、情報の書換えが可能なＤＶＤ−ＲＷ（書換え可能型のデジタル多用途ディスク）が既に製品化され、大容量の光情報記録媒体として、広く一般化されている。
【０００３】
近年、情報通信機器の発達に伴い、光情報記録媒体に対して大容量化の要求が著しい。光情報記録媒体の大容量化としては、記録再生レーザの短波長化、光学系におけるレンズの高ＮＡ化、トラックピッチの狭小化、記録トラックのランド及びグルーブへの記録、そして記録層の多層化等が積極的に行われている。
【０００４】
特に、従来の光情報記録媒体に比べ、より高密度且つ高性能な記録再生を実現する光情報記録媒体のHD DVDあるいはBDでは、記録再生用レーザ光として波長４０５ｎｍ程度の青色レーザが使用される。
【０００５】
このような短波長の光を用いて記録再生特性を得るためには、光情報記録媒体の記録層に「Ｌｏｗ  ｔｏ  Ｈｉｇｈ特性」を有する有機色素材料を用いることが検討されている（特許文献１参照）。ここで、「Ｌｏｗ  ｔｏ  Ｈｉｇｈ特性」とは、例えば、記録層の青色レーザが照射される前の光反射率よりも、青色レーザ光の照射により形成される記録マーク部分の光反射率の方が高くなる特性を言う。
【０００６】
また、記録層の多層化はディスク寸法を変えることなく記録層の面積を容易に増やせ、さらに光学系におけるレンズの高ＮＡ化による対物レンズの開発、面ブレ抑制のための生産技術、防汚性確保のためのカートリッジ等が不要というメリットがある。
【０００７】
記録層の多層化として、特に２個の記録層を設ける２層化の方法としては、いわゆる２Ｐ法と逆積層法とが知られている。２Ｐ法は、光入射側の基板に形成した第１記録層と半透明反射層の上に、光硬化性の樹脂を塗布して光透過性スタンパを押し当て光照射により硬化した後、光透過性スタンパを剥がして溝パターンを転写し、その上に第２記録層を形成する方法である。逆積層法は、第１記録層を形成した第１基板と第２記録層を形成した第２基板とを透明接着剤で貼り合せて製造する方法である（特許文献２、特許文献３参照）。
【０００８】
【特許文献１】特開２００５−２９３７７２
【特許文献２】特開２００３−３３１４６３
【特許文献３】特開２００３−３３１４７３
【発明の開示】
【発明が解決しようとする課題】
【０００９】
30GBの容量を有するHD DVD-R for DLを有機色素で構成された２層の記録層を有する光情報記録媒体として２Ｐ法で作成する場合、第2記録層がこれと接している中間樹脂転写層との間で反応し、記録層の劣化が生じることがあった。
【００１０】
これに対して、特許文献２では、中間樹脂転写層と色素記録層との間にバッファー層を設けることが述べられている。しかしながら、本発明者が検討を行ったところバッファー層の種類によっては、光情報記録媒体としての十分な特性が得られなくなる場合があることが判明した。
【００１１】
本発明は、上記事情を考慮してなされたものである。
【００１２】
即ち、本発明の目的は、片面に、「Ｌｏｗ  ｔｏ  Ｈｉｇｈ特性」を示す有機色素材料を含む２層の記録層を有する光情報記録媒体において、耐久性と記録再生特性に優れた光情報記録媒体を提供することにある。
【課題を解決するための手段】
【００１３】
上述した課題を解決するために、本発明者は鋭意検討の結果、「Ｌｏｗ  ｔｏ  Ｈｉｇｈ特性」を示す有機色素材料を含む２層型光情報記録媒体において、中間層樹脂転写層とバッファー層材料の屈折率をほぼ同等にして中間樹脂転写層とバッファー層の光学的な干渉を弱めて記録特性の劣化を防ぐという知見に基づき本発明を完成した。
【００１４】
かくして本発明によれば、青色レーザ照射により光吸収率が低下する有機色素を含む２層の記録層を有する光情報記録媒体であって、一方の面側が、記録光又は再生光が入射される光入射側とされ、前記光入射面側から順に、透明基板、第1の記録層、半透明反射膜、中間樹脂転写層、バッファー層、第2の記録層、反射層、接着層、ダミー基板を備えており、前記中間樹脂層の屈折率が1.5で、前記バッファー層の屈折率が1.5の誘電体で、且つ、20nm以下の厚さを有することを特徴とする光情報記録媒体が提供される。
【発明の効果】
【００１５】
本発明の光情報記録媒体は、耐久性と記録再生特性に優れた特性が得られる。
【発明を実施するための最良の形態】
【００１６】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【００１７】
図１は、本実施の形態が適用される光情報記録媒体を説明する図である。図１には、有機色素を含む記録層を２個有し、２Ｐ法により形成した２層型の光情報記録媒体が示されている。
【００１８】
図１は、２層型の光情報記録媒体断面概略図である。図１に示すように円盤状の光情報記録媒体は、記録再生光の光入射側から見て手前側の第１の透明基板１を有する第１層（Ｌ０層）と、記録再生光の光入射側から見て奥側の第２の中間樹脂転写層３を有する第２層（Ｌ１層）とから構成されている。
【００１９】
本実施の形態が適用される光情報記録媒体は、後述するように、有機色素を含む２層の記録層を有し、片面から、波長４０５±５ｎｍの青色レーザ記録再生光が入射し、光入射面側から見て手前側の第１層（Ｌ０層）である第１記録層５と、奥側の第２層（Ｌ１層）である第２記録層７とに記録再生を行なう２層型光情報記録媒体である。
【００２０】
図１に示すように、２Ｐ法により形成する２層型の光情報記録媒体は、光入射面側の第１の透明基板１に形成した第１記録層５と半透明反射層６の上に、光硬化性の樹脂を塗布して光透過性スタンパを押し当て光照射により硬化した後、光透過性スタンパを剥がして溝パターンを転写し形成した中間樹脂転写層３、その上に第２記録層７と反射層８を形成し、さらに接着剤４により、ダミー基板２と向かい合わせに貼り合せて製造する。
【００２１】
次に、本実施の形態が適用される光情報記録媒体図１を構成する各層について説明する。
（第１の透明基板１、ダミー基板２）
第１の透明基板１に用いられる材料は、透明かつ複屈折率が小さい等の光学特性に優れ、さらに射出成形等の成形性に優れた材料が好ましい。また、吸湿性が小さいことが好ましい。具体的にはポリカーボネート樹脂、アモルファスポリオレフィン樹脂、アクリル樹脂、ポリエステル樹脂等が例示できるがこれらに限定されるものではない。
【００２２】
ダミー基板２は機械的安定性が高く、剛性が大きく、さらに射出成形等の成形性に優れた材料が好ましい。また、吸湿性が小さいことが好ましい。但し、ダミー基板２又は９は、第１の透明基板１のように透明性や光学特性を備える必要はない。このような材料としては、第１の透明基板１に用いうる材料と同じものが用い得るほか、ＡＢＳ樹脂、フィラー含有エポキシ樹脂、Ａｌを主成分とした、例えば、Ａｌ−Ｍｇ合金等のＡｌ合金基板等を用いることができる。
【００２３】
第１の透明基板１は、一方の面に螺旋状又は同心円状にトラッキング用の溝が形成されている。溝はサーボ用に溝が一定周期でウォブルしたり、アドレス用にウォブル周期が変調していたりしてもよい。また、管理情報等を形成するために、ピットが設けられていても良い。
【００２４】
本実施の形態において、第１の透明基板１は、原盤及びスタンパを作製し、射出成形により作製することが好ましい。
【００２５】
本実施の形態が適用される光情報記録媒体においては、第１の透明基板１及びダミー基板２の材料として、透明かつ複屈折率が小さい等の光学特性に優れたポリカーボネート樹脂を使用した。
第１の透明基板１のエンボス溝（グルーブ）の形状は、トラックピッチ０．４μｍ、溝幅２００ｎｍ〜２４０ｎｍ、溝深さ４０ｎｍ〜８０ｎｍである。
（第１記録層５と第２記録層７）
即ち、第１記録層５と第２記録層７に含まれる有機色素は、波長４０５ｎｍ程度の青色レーザ照射で生じる分解反応により光吸収率が低下し、その結果、形成される記録マーク部分の光反射率が、青色レーザ照射前の光反射率よりも高くなるという「Ｌｏｗ  ｔｏ  Ｈｉｇｈ特性」を実現している。
【００２６】
このような有機色素としては、例えば、シアニン色素、メロシアニン色素、スクアリウム色素、アントラキノン系色素、トリアリールメタン色素、ピリリウム色素、アゾ色素、含金属アゾ色素、フタロシアニン色素、ポリフィリン色素、トリアリールアミン色素、スクアリリウム色素、ピロメテン系色素、ホルマザン金属錯体系色素アヌレン系色素等が例示できるが、これらに限定されるものではない。
【００２７】
また、クエンチャーや他の色素、添加剤、高分子（例えば、ニトロセルロース等の熱可塑性樹脂、熱可塑性エラストマー）、金属微粒子等を含んでいても良い。第１記録層５と第２記録層７は、上記の有機色素及び任意の添加剤を、公知の有機溶媒（例えば、テトラフルオロプロパノール、ケトンアルコール、アセチルアセトン、メチルセルロブ、トルエン等）で溶解・溶媒和したものを第１の透明基板１あるいは光透過性スタンパにより溝パターンを転写し形成した中間樹脂層３上に形成される。
【００２８】
第１記録層５と第２記録層７の形成手段としては、スピンコート法を用いるが、スピンコート条件は内周から外周にかけて、回転数を３００ｒｐｍ〜５０００ｒｐｍの間で数条件組み合わせて行えばよく、これらのスピンコート条件、色素溶液の濃度、粘度、溶剤の乾燥速度を調節することにより、第１記録層５と第２記録層７の膜厚を制御できる。
【００２９】
本実施の形態では、有機色素溶液の濃度を調整して第１記録層５の膜厚を３０ｎｍ〜６０ｎｍ、第２記録層７の膜厚を３０ｎｍ〜６０ｎｍになるように作製している。
（半透明反射層６）
第１の透明基板１の第１記録層５上に形成する半透明反射層６は、光の吸収が小さく光の透過率が３０％以上あり、かつ適度な光の光反射率があることが望ましい。たとえば光反射率の高い金属膜を薄くすることで適当な透過率と光反射率をバランスすることができる。また、半透明反射層６は薄いので、耐食性のある材料が望ましい。さらに、中間層３への有機色素の侵み出しを防ぐために遮蔽性を持つことが好ましい。
【００３０】
半透明反射層６は、例えば、金、銀、アルミニウムあるいはこれらを含む合金を、スパッタ法等の手段により形成することができる。Ａｇを主成分としているものはコストが安い点、光反射率が高い点から特に好ましい。
【００３１】
半透明反射層６は、膜の結晶粒が大きいと再生ノイズの原因となるため、結晶粒が小さい材料を用いるのが好ましい。純銀は結晶粒が大きい傾向があるためＡｇは合金として用いるのが好ましい。中でもＡｇを主成分とし、Ｔｉ、Ｚｎ、Ｃｕ、Ｐｄ、Ａｕ、Ｃａ、Ｉｎ、Ｇａ、Ｂｉ及び希土類金属よりなる群から選ばれる少なくとも１種の元素を０．１原子％〜５原子％含有することが好ましい。
【００３２】
Ｔｉ、Ｚｎ、Ｃｕ、Ｐｄ、Ａｕ、Ｃａ、Ｉｎ、Ｇａ、Ｂｉ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＧａＣｕＣａ、
ＡｇＢｉ、ＡｇＢｉＮｄ、ＡｇＩｎ等である。Ａｕは結晶粒が小さく、耐食性に優れ好適であるが、Ａｇ合金に比べて高価である。また、半透明反射層１２としてＳｉＯ２等の金属以外の材料で低屈折率薄膜と高屈折率薄膜を交互に積み重ねて多層膜を形成して用いることも可能である。
【００３３】
尚、第１記録層５と半透明反射層６との間に、ＳｉＯ２、ＺｎＳ−ＳｉＯ２、Ａｌ２Ｏ３等のエンハンス層や耐酸化層等の他の層を設けてもよい。また、半透明反射層６上に保護層を形成してもよいし、保護層を形成しなくてもよい。保護層としては光吸収層、反射層を保護できる層であればよく、例えば、紫外線硬化樹脂、シリコーン系樹脂等によって形成される。
【００３４】
本実施の形態では、半透明反射層６としてＡｇを主成分とするＡｇ合金反射膜を用い、さらに膜厚８ｎｍ〜２０ｎｍで形成している。
（反射層８）
第２記録層７上に形成する反射膜８、光反射率が高く、耐食性に優れることが望ましい。光反射率を高くするために、反射層８の厚さは通常、５０ｎｍ以上が好ましい。より好適には７０ｎｍ以上である。但し、記録感度を上げるためにはある程度薄いことが好ましく、また、厚い反射膜を形成すると第１の透明基板１が反るため、通常は３００ｎｍ以下が好ましく、より好ましくは２００ｎｍ以下が望ましい。
【００３５】
反射層２１の材料としては、再生光の波長で光反射率の十分高いもの、例えば、Ａｕ、Ａｌ、Ａｇ、Ｃｕ、Ｔｉ、Ｃｒ、Ｎｉ等の金属を、単独または合金にして用いることが可能である。この中でも、Ａｕ、Ａｌ、Ａｇ及びこれらの合金が材料として適している。合金を形成する成分としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ、Ｃａ及び希土類金属等の金属及び半金属を挙げることができる。
【００３６】
これらの中でも、Ａｇ合金はコストが安く、光反射率が高く、耐食性に優れるために好ましい。Ａｇ合金としてはＡｇを主成分とし、Ｔｉ、Ｚｎ、Ｃｕ、Ｐｄ、Ａｕ、Ｃａ、Ｉｎ、Ｇａ、Ｂｉ及び希土類金属よりなる群から選ばれる少なくとも１種の元素を０．１原子％〜５原子％含有することが好ましい。Ｔｉ、Ｚｎ、Ｃｕ、Ｐｄ、Ａｕ、Ｃａ、Ｉｎ、Ｇａ、Ｂｉ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＧａＣｕＣａ、ＡｇＢｉ、ＡｇＢｉＮｄ、ＡｇＩｎ等である。
【００３７】
反射層２１を形成する方法としては、例えば、スパッタ法、イオンプレーティング法、化学蒸着法、真空蒸着法等が挙げられる。なかでも、スパッタ法が生産性の上で好ましい。
【００３８】
本実施の形態では、反射層８は、Ａｇ合金反射膜を用いて膜厚７０ｎｍ〜１２０ｎｍで形成している。
（中間樹脂転写層３）
中間樹脂転写層３は、屈折率が1.5である他に、接着力が高く、硬化接着時の収縮力が小さく、環境保存安定性が高い材料が好ましい。本実施例の形態において、２層の記録層（第１記録層５、第２の記録層７）に、それぞれ別々にフォーカスサーボをかけるため、中間樹脂転写層３の膜厚は正確に制御することが好ましい。フォーカスサーボ機構にもよるが、中間樹脂転写層３の膜厚は、好ましくは１０μｍ以上が必要であり、対物レンズの開口数が高いほどその距離は小さくてよい傾向がある。
【００３９】
例えば、光情報記録媒体が、厚さ０．６ｍｍの２枚の基板を貼り合わせ、記録再生光として青色レーザを用いる場合は、中間樹脂転写層３の膜厚は約２５〜３０μｍが好適である。中間樹脂転写層３は、半透明反射層６にダメージを与えない材料からなることが望ましい。
【００４０】
本実施の形態では、中間樹脂転写層３はラジカル系紫外線硬化樹脂を用いて厚さ２５〜３０μｍで形成している。また、光入射面側の透明の第１基板１に形成した第１記録層５と半透明反射層６の上に、スピンコート法によって紫外線硬化樹脂を厚さ２５〜３０μｍ塗布して、光透過性スタンパと真空貼り合せ方式により貼り合せ、紫外線照射により硬化した後、光透過性スタンパを剥がして溝パターンを転写し形成し中間樹脂転写層３としている。
【００４１】
ここで、ラジカル系紫外線硬化樹脂としては、スピンコート法によって所定の膜厚を形成するために、０℃〜４０℃の温度範囲において、粘度２０ｍＰａ・ｓ〜１０００ｍＰａ・ｓであるものを用いることが好ましい。また、ラジカル系紫外線硬化樹脂としては、公知の全ての組成物を用いることができ、紫外線硬化性化合物と光重合開始剤を必須成分として含む組成物を用いられる。紫外線硬化性化合物としては、単官能アクリレート、単官能メタアクリレート、多官能アクリレート、多官能メタアクリレートを重合成モノマー成分として、各々、単独または２種類以上併用して用いることができる。
（光透過性スタンパ）
光透過性スタンパの構成材料としては、射出成形で容易に成形可能な高分子材料が好ましく、さらに中間樹脂転写層との剥離性の良い分子中に極性基を有しない高分子材料が好ましく、具体的にはポリオレフィン等がある。
【００４２】
（バッファー層9）
スパッタ法で形成するバッファー層9としては、中間樹脂転写層3と同等の屈折率（1.5）を有し、且つ、20nm以下の厚さの誘電体が適している。この中でも、耐熱性に優れた珪素を含む酸化物、窒化物、炭化物、あるいはこれらの混合物からなる誘電体が好ましい。
【００４３】
上記ではバッファー層の厚みを20nm以下と記したが、より好ましくは、4〜14nmである。
バッファー層が20nm以上になるとスパッタ法で形成する場合、成膜時間が長くなり生産性が低下する、あるいは、スパッタ中の熱応力により透明基板1の機械特性が悪化する。
【実施例】
【００４４】
以下に実施例に基づき本発明の形態をより具体的に説明する。尚、本発明の形態は実施例に限定されない。
（実施例1）
【００４５】
本実施例1は、30GB容量のHD DVD-R for DLを有機色素から成る２層の記録層を有する光情報記録媒体として構成した。
【００４６】
まずトラックピッチ０．４μｍ、溝幅２３０ｎｍ、溝深さ６０〜７０ｎｍのスタンパを使用し、ポリカーボネート樹脂の射出成形により図３に示す厚み０．６ｍｍの第１の透明基板１を作成する。この第１の透明基板１上に第１記録層５となる厚み色素層をスピンコート法により３０〜６０ｎｍの厚みで形成し、Ａｇを主成分とするＡｇ合金反射膜から構成される厚み８〜２０ｎｍの半透明反射膜層６を形成する。
【００４７】
トラックピッチ０．４μｍ、溝幅２３０ｎｍ、溝深さ６０〜７０ｎｍのスタンパを使用し、ポリオレフィン樹脂の射出成形により作成された厚み０．６ｍｍ光透過性スタンパとスピンコート法により形成された厚み２５〜３０μｍの多官能アクリレート樹脂を主成分とするラジカル系紫外線硬化樹脂を介して真空貼り合せ方式で貼り合される。
【００４８】
次に、第1記録層５と半透明反射膜層６を有する第１の透明基板１と光透過性スタンパ１０を屈折率が1.5で多官能アクリレート樹脂を主成分とする中間樹脂転写層３を介して引き剥がされる。
【００４９】
引き剥がし単板にバッファー層9として屈折率1.5のＳｉＯ2誘電体をスパッタ法で4ｎｍ形成し、第２記録層７となる色素層をスピンコート法により３０〜６０ｎｍの厚みで形成し、Ａｇを主成分とするＡｇ合金反射膜から構成される厚み７０〜１２０ｎｍの反射膜層８を形成する。
【００５０】
最終工程として上記単板とダミー基板とをスピンコート法により形成された厚み２５〜３０μｍのラジカル系紫外線硬化樹脂を介して真空貼り合せ方式で貼り合される。
【００５１】
こうして作成されたHD DVD-R for DLディスクを、波長405nm、NA（開口数）0.65（パルステック社製）評価機を使用し、記録線速6.61ｍ/ｓ、再生パワー0.7ｍWで第2記録層7の初期記録特性（PRSNR、PIエラー平均値）を測定した。また耐久性としてアーカイバル特性を評価した。なお、アーカイバル特性は80℃80％（RH）環境にて200時間保存後の第2記録層7の記録再生特性（PRSNR、PIエラー平均値）を評価した。
【００５２】
評価結果を表1に示すが、本実施例1構成のHD DVD-R for DLディスクは初期記録特性、アーカイバル特性とも良好な結果となった。
（実施例2）
【００５３】
実施例2は、バッファー層9として屈折率1.5のＳｉＯ2誘電体をスパッタ法で7ｎｍ形成した以外は、実施例1と同じ構成となる。
【００５４】
評価結果を表1に示すが、本実施例2構成のHD DVD-R for DLディスクは初期記録特性、アーカイバル特性とも良好な結果となった。
（実施例3）
【００５５】
実施例3は、バッファー層9として屈折率1.5のＳｉＯ2誘電体をスパッタ法で10ｎｍ形成した以外は、実施例1と同じ構成となる。
【００５６】
評価結果を表1に示すが、本実施例3構成のHD DVD-R for DLディスクは初期記録特性、アーカイバル特性とも良好な結果となった。
（実施例4）
【００５７】
実施例4は、バッファー層9として屈折率1.5のＳｉＯ2誘電体をスパッタ法で14ｎｍ形成した以外は、実施例1と同じ構成となる。
【００５８】
評価結果を表1に示すが、本実施例4構成のHD DVD-R for DLディスクは初期記録特性、アーカイバル特性とも良好な結果となった。
（比較例1）
【００５９】
比較例1は、実施例1に対しバッファー層を無くした構成となる。
【００６０】
評価結果を表1に示すが、本比較例構成のHD DVD-R for DLディスクは初期記録特性は良好な結果であったが、アーカイバル特性が悪化した。
（比較例2）
【００６１】
比較例2は、バッファー層9として屈折率2.2のZnS（80％）-SiO2（20％）比率の誘電体で厚みを10ｎｍとした以外は、実施例1と同じ構成になる。
評価結果を表1に示すが、本比較例2構成のHD DVD-R for DLディスクは初期記録特性がバッファー層無し（比較例1）より悪化し、アーカイバル特性も悪化する結果となった。
【００６２】
【表１】
2009048710.tif 000003
【図面の簡単な説明】
【００６３】
【図１】本実施の形態が適用される光情報記録媒体の一例図である。
【符号の説明】
【００６４】
１…第1の透明基板
２…ダミー基板
３…中間樹脂転写層
４…接着剤
５…第１記録層
６…半透明反射層
７…第２記録層
８…反射層
９…バッファー層
【図１】
2009048710.tif 000004